FR 2709432 A1 19950310 FR 9310535 A 19930903 La présente invention concerne des catalyseurs thermiquement stables à base d'oxydes métalliques à forte dispersion de la phase active, de surface spécifique améliorée, leur mode de fabrication et leurs applications dans les procédés de traitement catalytique des composés hydrocarbonés et autres. Elle concerne plus particulièrement les catalyseurs formés à partir de supports contenant de la zircone. Un très grand nombre de procédés catalytiques nécessite l'utilisation de catalyseur comprenant des supports de grande surface spécifique, particulièrement recherchés dans les procédés d'oxydation et les procédés d'hydrotraitement, sur lesquels sont déposés un maximum de phase active. Les catalyseurs communément mis en oeuvre à l'échelle industrielle sont généralement constitués de supports comprenant un ou plusieurs oxydes réfractaires de métaux tels que le zirconium, l'aluminium,le silicium et le titane, la phase active étant constituée de sulfures ou d'oxydes de métaux de transition. Ces catalyseurs sont toujours préparés en au moins deux étapes, une première étape de formation du support et une seconde étape d'imprégnation de ce dernier par la phase active, les traitements ultérieurs de calcination et de sulfuration visant à transformer le métal déposé sous forme de sel en oxydes et en sulfures. Du mode de fabrication du support va dépendre sa surface spécifique et sa porosité. La dispersion de la phase active sur ce support se fera plus ou moins bien selon que la surface spécifique et la porosité du support sont plus ou moins grandes et selon les conditions expérimentales d'imprégnation de celui-ci. En particulier, l'interaction du sel métallique avec le support est directement liée aux propriétés acido-basiques du support. Ainsi, lorsque tous les sites du support accessibles sont occupés par l'ion métallique actif du sel présent dans la solution d'imprégnation, l'ion métallique restant en solution ne peut plus se déposer sous une forme active, régulièrement dispersée, sur le support. Dans ces catalyseurs de type conventionnel, la quantité de phase active est donc très vite limitée par la qualité du support, c'est-à- dire sa capacité à absorber des ions métalliques actifs, exprimée par le nombre d'atomes métalliques déposés par unité de surface, ce qui a été confirmé par de nombreux auteurs et mis en évidence expérimentalement par des moyens d'analyse tels que la spectroscopie UV et par Spectroscopie de Photoélectrons X (XPS ou X Ray Photoelectrons Spectroscopy). Comme l'efficacité d'un catalyseur dépend non seulement des conditions de mise en oeuvre du procédé catalytique mais aussi de son activité, directement liée à la quantité de phase active présente sur le support, de nombreuses méthodes de préparation ont été proposées soit pour augmenter la surface du support, soit pour modifier son état de surface. Pour certains supports, notamment ceux contenant de la zircone, il n'a pas été possible d'obtenir une surface spécifique aussi élevée que celle des supports les plus usités contenant de l'alumine. En outre, les supports à base de zircone se sont révélés être peu stables thermiquement et hydrothermiquement. En présence de dopants structuraux tels que l'yttrium, le lanthane ou la silice, cette stabilité thermique a été améliorée mais encore insuffisamment. Pour résoudre ce problème d'instabilité thermique de la zircone et pour améliorer la surface spécifique des catalyseurs contenant de la zircone la demanderesse a développé une synthèse particulière des supports contenant des oxydes métalliques réfractaires, décrite dans sa demande de brevet française 2.661.169 du 20 avril 1990. Il s'agit de chauffer un sel métallique dans un milieu de sel fondu constitué d'au moins un sel alcalin à effet oxydant à une température supérieure à celle de l'eutectique. Par ce procédé, la demanderesse a constaté qu'il était possible de synthétiser des supports à base d'oxydes de métaux des groupes III et IV du tableau de Mendéléïiev, et plus particulièrement des supports à base d'oxydes réfractaires tels que les oxydes de zirconium, d'aluminium, de silicium et de titane, ces oxydes précipitant dans le milieu sel fondu. Pour améliorer encore la surface spécifique de ces supports, la demanderesse a eu l'idée de préparer des supports composés d'oxydes mixtes et a constaté que les atomes métalliques se répartissaient de façon homogène et régulière dans le support pour une amélioration non négligeable de sa surface spécifique. Bien entendu, une phase métallique catalytiquement active était ultérieurement déposée sur ces supports de façon conventionnelle. Continuant ses travaux sur les catalyseurs dont le support est obtenu par la méthode dite des sels fondus, la demanderesse a été amené à tester plusieurs combinaisons possible d'oxydes de métaux avec de la zircone et s'est aperçue que certaines combinaisons, notamment des combinaisons avec des sels de métaux catalytiquement actifs permettent d'augmenter de façon tout à fait inattendue la surface spécifique des supports à base de zircone. De plus, elle a découvert que ces supports devenus actifs de par leur constitution et thermiquement stables peuvent être utilisés directement comme catalyseur. La présente invention vise donc des catalyseurs d'oxydation et d'hydrotraitement d'hydrocarbures thermiquement stables comprenant des oxydes de zirconium de surface spécifique plus élevée que celle connue par l'homme du métier pour une meilleure dispersion des sites actifs. La surface spécifique de ces catalyseurs est mesurée par la méthode BET correspondant à la norme ASTM D3663. La présente invention a donc pour objet un catalyseur thermiquement stable comprenant au moins un oxyde de zirconium caractérisé en ce qu'il est constitué pour au moins 85% en poids par un support de surface spécifique supérieure ou égale à 150 m2/g contenant de 60 à 99% en poids d'au moins un oxyde de zirconium et de 40 à 1% en poids d'au moins un oxyde métallique d'au moins un métal choisi dans le groupe constitué par les métaux des groupes V, VI et VII, les métaux nobles tels que le ruthénium, l'osmium, le rhodium, l'iridium et l'uranium, et les éléments phosphore, arsenic et soufre. Dans un mode préféré de l'invention le support du dit catalyseur selon l'invention peut comprendre avantageusement un rapport atomique métal/zirconium (Me/Zr) compris entre 0,02 et 0,20. On a constaté que ces métaux du groupe constitué par les métaux des groupes V, VI et VII, les métaux nobles tels que le ruthénium, l'osmium, le rhodium, l'iridium et l'uranium, et les éléments phosphore, arsenic et soufre, contrairement à ceux utilisés comme structurant de la zircone tel que l'yttrium, ne se substituaient pas à un des atomes de zirconium de la solution solide stable Zr(1-x)MexO2 mais viennent se greffer à la surface de la zircone lors de son processus de nucleation et de croissance cristalline pour former des espèces telles que représentées par la formule I ci-après O O O O I i O-ZrQ +00--Mo-O0_--*-Zr-O-Mo-OC (I) O O O O 0 0 0 0 t I En outre, on a constaté que la présence de ces métaux auprès de la zircone favorisait de façon imprévisible l'ancrage à la surface de la zircone d'un deuxième métal choisi dans le groupe constitué par le fer, le cobalt, le nickel et le bismuth, sous forme d'un oxyde mixte d'oxométallate métallique, l'oxométallate correspondant au premier métal, l'espèce métallique au deuxième métal. De plus, lorsque la zircone était seule en mélange avec un oxyde métallique simple nécessaire à l'invention, c'est-à-dire un métal de groupe constitué par les métaux des groupes V, VI et VII, les métaux nobles tels que le ruthénium, l'osmium, le rhodium, l'iridium et l'uranium et les éléments phosphore, arsenic et soufre, on a constaté que le rapport atomique métal/zirconium (Me/Zr) était compris entre 0,02 et 0,1 et de préférence compris entre 0,05 et 0,08. De préférence, dans ces supports, les oxydes de zirconium sont combinés à des oxydes métalliques simples ou mixtes obtenus à partir de métaux choisis dans le groupe constitué par le molybdène, le vanadium, le tungstène, le niobium et le chrome. Dans le cadre de la présente invention, l'oxyde mixte préféré associé aux oxydes de zirconium est un oxométallate choisi dans le groupe constitué par le molybdate, le vanadate, le niobiate, le chromate et le tungstate, d'au moins un métal choisi dans le groupe constitué par le fer, le cobalt, le nickel et le bismuth. Dans un mode préféré de la présente invention, comme le support est constitué de ces cristallites catalytiquement actifs, il peut jouer avantageusement le rôle de catalyseur en lui-même. Un tel support formé de cristallites catalytiquement actifs est particulièrement avantageux en tant que catalyseur en ce qu'il est stable thermiquement et qu'il combine une surface spécifique très élevée avec une teneur importante en métaux catalytiquement actifs. L'activité de ce support pourra encore être améliorée par la présence à la surface du dit support de O à % en poids d'au moins un métal choisi dans le groupe constitué par les métaux des groupes V, VI et VII, les métaux nobles tels que le ruthénium, l'osmium, le rhodium, l'iridium et l'uranium, les métaux de transition et les éléments phosphore, arsenic et soufre, pris seuls ou en mélange. Dans un mode plus favorable de l'invention, la quantité de métal catalytiquement actif dans le catalyseur est optimisée pour une activité optimale du catalyseur au cours de la réaction chimique envisagée; ainsi le rapport atomique métal/zirconium maximal accessible sera de 0,25. Les métaux préférés selon l'invention, imprégnés en surface sont choisis dans le groupe constitué par le molybdène, le vanadium et le tungstène, les métaux de transitions et le bismuth. Un deuxième objet de l'invention est le procédé de préparation du catalyseur mettant en oeuvre la technique des sels fondus caractérisé en ce que un support constitué de cristallites catalytiquement actives est obtenu en une seule phase de réaction qui consiste: i) à mélanger dans une composition eutectique de nitrates ou de sulfates alcalins au moins un sel de zirconium et au moins un sel métallique d'au moins un métal choisi dans le groupe constitué par les métaux des groupes V, VI et VII, les métaux nobles tels que le rubidium, l'osmium, le rhodium, l'iridium et l'uranium, et les éléments phosphore, arsenic et soufre, le rapport molaire Me/Zr étant compris entre 0,02 et 0,20; ii) à déshydrater le mélange entre 80 et 200 C pendant de 30 minutes à 3 heures sous atmosphère inerte; iii) puis à maintenir le mélange à une température comprise entre 250 et 550 C pendant de 30 minutes à 5 Heures; iiii) et enfin, à laver à l'eau les sels oxydants solubles et, simultanément, à isoler le support ainsi formé par filtration des cristallites le composant. Contrairement aux métaux revendiqués dans les mélanges d'oxydes déjà obtenus par la technique des sels fondus, les métaux incorporés dans les cristallites du support de la présente invention à côté des oxydes de zirconium sont généralement d'acidité plus faible. Ils jouent le rôle d'inhibiteur de croissance des cristallites de zircone en coprécipitant avec elles. Cette coprécipitation inattendue diminue la taille des cristaux mais favorise l'obtention d'une surface spécifique plus élevée pour le catalyseur final que celle escomptée si le support avait été préparé par la technique des sels fondus connus par l'homme du métier à partir de sels de zirconium et d'yttrium, puis imprégné par au moins une phase active d'un de ces métaux. Les sels métalliques préférés nécessaires à l'invention sont des oxométallates alcalins, alcalinoterreux et ammonium. Le sel de zirconium préféré est l'oxychlorure de zirconium. Outre le sel de zirconium et le sel métallique nécessaire à l'invention, le mélange eutectique peut contenir un autre sel métallique d'un métal choisi dans le groupe constitué par le fer, le nickel le cobalt et le bismuth. En effet, on a constaté que la présence auprès de la zircone, de molybdène, de vanadium, de chrome, de niobium ou de tungstène, favorise de façon imprévisible la coprécipitation en milieu sels fondus de cristaux de zircone avec les métaux fer, cobalt, nickel et bismuth, alors qu'en leur absence, la zircone et ces métaux fer, cobalt, nickel et bismuth précipitent séparément. Les sels préférés de ces métaux sont les sulfates et les nitrates. Dans le procédé selon l'invention, la composition d'eutectique est un mélange de nitrate de sodium et de nitrate de potassium. Un premier mode préféré d'obtention du catalyseur, selon l'invention, est un procédé de préparation de catalyseur en une seule phase de réaction ne nécessitant pas d'imprégnation supplémentaire de phase active; dans ce cas, le support joue le rôle de catalyseur. Dans un deuxième mode de réalisation du procédé de préparation de l'invention, on peut avantageusement imprégner ledit support au moyen d'au moins une solution de sels de métaux choisis dans le groupe constitué de préférence par les groupes V, VI et VII, les métaux nobles tels que le ruthénium, l'osmium, le rhodium, l'iridium et l'uranium, les métaux de transition et les éléments phosphore, arsenic, bismuth et soufre, pris seuls ou en mélange. Dans ce mode préféré de l'invention, la phase active imprégnée sur le support comprend avantageusement au moins un sel métallique d'un métal du groupe constitué par le molybdène, le vanadium, le tungstène et les métaux de transition. Les sels métalliques préférés pour la solution d'imprégnation sont les sels couramment employés pour la préparation de catalyseurs conventionnels. Un dernier objet de l'invention est l'utilisation de ces catalyseurs dans les procédés de traitement des hydrocarbures, et plus particulièrement les procédés d'oxydation et d'hydrotraitement. Les exemples donnés ci-après visent à illustrer l'invention mais non pas en limiter la portée. EXEMPLE I: Le présent exemple vise à illustrer la supériorité des catalyseurs selon la présente invention comparés à ceux obtenus par les techniques connues par l'Homme du métier au regard de leur surface spécifique et de leur stabilité thermique. Ainsi plusieurs échantillons ont été préparés: l'échantillon 1 est un catalyseur de type classique: il a été préparé par imprégnation à sec d'un support d'alumine gamma (A1203)) de surface spécifique égale à 250 m2/g par une solution d'heptamolybdate d'ammonium. Après calcination, le catalyseur contient 9,3% en poids de molybdène; l'échantillon 2 est une zircone préparée selon la méthode décrite dans la demande de brevet française 2.661.169; - l'échantillon 3 est un mélange d'oxydes de zirconium et d'yttrium préparé selon la méthode décrite dans la demande de brevet française 2.661.169; pour obtenir cet échantillon, on ajoute un excès 10 fois molaire du sel eutectique de nitrate de sodium et de nitrate de potassium à l'oxychlorure de zirconium et au chlorure d'yttrium, puis on maintient le mélange à 500 C pendant 2 heures. - l'échantillon 4 est un catalyseur selon l'invention: il est obtenu en broyant simultanément 10g d'oxychlorure de zirconium vendu par FLUKA avec 0,63g d'heptamolybdate d'ammonium vendu par MERCK, puis en ajoutant au mélange un excès 10 fois molaire du mélange eutectique nitrate de sodium/nitrate de potassium, ensuite en déshydratant l'ensemble sous atmosphère inerte d'azote à 150 C pendant 2 heures et enfin en le chauffant à 500 C pendant 2 heures. Après refroidissement, le bain est lavé à l'eau pour dissoudre et éliminer les sels alcalins, puis l'ensemble est filtré et les cristaux de l'échantillon 4 sont récupérés. On observe par la spectrométrie UV une bonne dispersion du molybdène sous forme peu polymérisée, caractérisée par une bande UV entre 250 et 500 nm avec un maximum à 300 nm. - l'échantillon 5 est un catalyseur vanadium /zircone selon l'invention préparé comme l'échantillon 4 mais en substituant à l'heptamolybdate 2,72g d'acétylacétonate de vanadium (MERCK). Par spectrométrie UV on observe la même bande d'absorption caractéristique de l'excellente dispersion du vanadium à la surface de la zircone. - l'échantillon 6 est un catalyseur tungstène/zircone selon l'invention préparé comme les échantillons 4 et 5 mais avec 0,74g de métatungstate d'ammonium (ALDRICHT). La même bande UV apparaît caractéristique de la bonne dispersion du tungstène à la surface de la zircone. Les surfaces spécifiques de ces six échantillons ont été mesurées selon la méthode BET (norme ASTM D3663) après préparation puis après qu'ils aient été calcinés à 600 C et à 800 C. Les résultats sont rassemblés dans le tableau 1 ci- apres. TABLEAU I Surface Spécifique (m2/g) ECHANTILLON % en poids de après préparation après calcination métal à 600 C à 800 C 1 9.3 210 2 0.0 140 100 2.5 3 4.7 130 120 60.0 4 4.7 220 160 68.0 2.0 225 170 60.0 6 10.0 200 180 63.0 On constate d'après ces résultats que pour obtenir un support contenant de la zircone de surface spécifique identique à celle d'un catalyseur à support alumine (exemple I) il suffit de mettre en oeuvre la présente invention, ici les exemples 4, 5 et 6. La préparation de supports zircone seule ou zircone/yttrium par la technique dite des sels fondus ne permet pas d'atteindre de telles surfaces. En outre, on constate une meilleure stabilité thermique de la zircone en mélange avec les métaux revendiqués par l'invention que la zircone préparée seule par la technique des sels fondus. EXEMPLE II Le présent exemple vise à montrer la supériorité des catalyseurs à base de molybdène selon l'invention au cours de l'hydrotraitement du thiophène. On a donc testé les échantillons suivants: - l'échantillon 1 correspondant à un support d'alumine imprégné de molybdène, comme décrit dans l'exemple I; - l'échantillon 7 correspondant à l'échantillon 2 de l'exemple I qui a été imprégné par une solution d'heptamolybdate d'ammonium de façon à obtenir une concentration finale de molybdène dans le catalyseur de 6 %; l'échantillon 4 correspondant à un catalyseur selon l'invention sans imprégnation complémentaire par un sel de molybdène, décrit dans l'exemple I; - l'échantillon 8 correspondant à l'échantillon 4 de l'exemple I qui a été imprégné par une solution d'heptamolybdate d'ammonium de façon à obtenir une concentration finale de molybdène dans le catalyseur de 8 %, et l'échantillon 9 correspondant à l'échantillon imprégné comme l'échantillon 8, mais dont la concentration finale en molybdène est de 12,7%. Tous ces échantillons ont été sulfurés dans une atmosphère hydrogène/hydrogène sulfuré (H2/H2S) à 400 C pendant 4 heures, puis ont été testés pour hydrodésulfurer du thiophène à 300 C sous pression atmosphérique, afin de mesurer leur activité catalytique. Les résultats sont rassemblés dans le tableau II ci-après: l1 TABLEAU II ECHANTILLON N % en poids de Mo ACTIVITE (108mol/s.g) 1 9.3 12 7 6.0 15 4 4.7 16 8 8.0 24 9 12.7 28 On constate que les catalyseurs selon l'invention avec ou sans imprégnation par du molybdène (échantillons 4, 8 et 9) ont une activité au moins égale sinon supérieure aux catalyseurs à support d'alumine et cela même pour une teneur en molybdène très inférieure (échantillon 4 et comparé à l'échantillon 1). EXEMPLE III Le présent exemple compare les résultats obtenus en hydrodésulfurant du thiophène en présence de catalyseurs contenant des phases actives nickel/molybdène sulfurées préparées conventionnellement et selon le procédé de l'invention par la méthode dite des sels fondus. Trois échantillons de catalyseur ont été préparés: - l'échantillon 10 est constitué d'un support correspondant à l'échantillon 4 selon l'invention, qui a été imprégné successivement par une solution d'heptamolybdate d'ammonium puis par une solution de nitrate de nickel pour obtenir des concentrations finales par rapport au catalyseur de 8,7% en poids de molybdène et de 3,5% en poids de nickel, - l'échantillon 11 est constitué par un support obtenu comme dans l'échantillon 4 mais en substituant à l'heptamolybdate d'ammonium un mélange équiatomique d'heptamolybdate d'ammonium et de nitrate de nickel (rapport molaire Ni/Mo=l), ledit support étant imprégné ultérieurement comme dans l'échantillon 4 par une solution d'heptamolybdate d'ammonium; les concentrations finales par rapport au catalyseur sont de 12,7% en poids de molybdène et 5,2% en poids de nickel, - l'échantillon 12 est un catalyseur industriel d'hydrotraitement comprenant une phase active mixte nickel/molybdène sulfurée sur un support alumine, appelé HR346 et commercialisé par PROCATALYSE. Comme dans l'exemple II, les échantillons 10 et 11 ont été sulfurés avant d'être testés en hydrotraitement. Les résultats catalytiques sont rassemblés dans le tableau III ci-après. TABLEAU III ECHANTILLON ACTIVITE (108 mol/s.g) 180 1 1 250 12 160 Bien que les préparations des échantillons 10 et 11 n'aient pas été optimisées, ils présentent une activité catalytique au moins égale sinon très supérieure (voir l'échantillon 11) à celle d'un catalyseur commercial (échantillon 12). EXEMPLE IV Le présent exemple compare l'activité catalytique de l'échantillon 11 selon l'invention à celle du catalyseur commercial ou échantillon 12 au regard de l'hydrogénation de la tétraline. Le test catalytique est opéré à 350 C sous une pression totale de 40 bars, sous une atmosphère d'hydrogénation contenant 1,5% d'hydrogène sulfuré (H2S), le débit de tétraline étant de 165 ml/min sur le catalyseur testé. On constate que l'activité de l'échantillon 11 (10x108 mol/s.g) est très supérieure à celle du catalyseur commercial (échantillon 12, 5,8xlO08mol/s.g), ce qui confirme la supériorité des catalyseurs selon l'invention comparés aux catalyseurs commerciaux usuellement utilisés dans l'industrie. REVENDICATIONS 1. Catalyseur comprenant au moins un oxyde de zirconium caractérisé en ce qu'il est constitué pour au moins 85% de son poids par un support thermiquement stable de surface spécifique supérieure ou égale à 150 m2/g contenant de 60 à 99% en poids d'au moins un oxyde de zirconium et de 40 à 1% en poids d'au moins un oxyde métallique d'au moins un métal choisi dans le groupe constitué par les métaux des groupes V, VI et VII, les métaux nobles tels que le ruthénium, l'osmium, le rhodium, l'iridium et l'uranium, et les éléments phosphore, arsenic et soufre. 2. Catalyseur selon le revendication 1, caractérisé en ce que le rapport atomique métal/zirconium (Me/Zr) dans le support est compris entre 0,02 et 0,20. 3. Catalyseur selon l'une des revendications 1 et 2, caractérisé en ce que son support comprend conjointement à au moins un oxyde de zirconium, au moins un oxyde mixte du type oxométallate métallique, le métal du groupement oxométallate appartenant au groupe constitué par les métaux des groupes V, VI et VII, les métaux nobles tels que le ruthénium, l'osmium, le rhodium, l'iridium et l'uranium, et le métal de l'espèce métallique appartenant au groupe constitué par le fer, le cobalt, le nickel et le bismuth. 4. Catalyseur selon l'une des revendications de 1 à 2, caractérisé en ce que le rapport atomique (Me/Zr) est compris entre 0,02 et 0,1 dans le support et de préférence entre 0,05 et 0,08 lorsque le métal (Me) provient d'un oxyde métallique simple. 5. Catalyseur selon l'une des revendications 1 à 4, caractérisé en ce que les oxydes métalliques préférés associés aux oxydes de zirconium dans le support sont des oxydes de métaux choisis dans le groupe constitué par le molybdène, le vanadium, le tungstène, le niobium et le chrome. 6. Catalyseur selon l'une des revendications de 1 à 3, caractérisé en ce que l'oxyde mixte préféré, associé aux oxydes de zirconium dans le support, est un oxométallate choisi dans le groupe constitué par le molybdate, le vanadate, le niobiate, le chromate et le tungstate, d'au moins un métal choisi dans le groupe constitué par le fer, le cobalt, le nickel et le bismuth. 7. Catalyseur selon l'une des revendications 1 à 6, caractérisé en ce qu'il est constitué par le support constitué de cristallites catalytiquement actives. 8. Catalyseur selon l'une des revendications de 1 à 6 caractérisé en ce qu'il comprend de 0 à 15% en poids d'au moins un métal imprégné sur son support, ledit métal appartenant au groupe constitué les groupes V, VI et VII, les métaux nobles tels que le ruthénium, le rhodium, l'osmium, l'iridium et l'uranium, les métaux de transition et les éléments phosphore, arsenic et soufre pris seuls ou en mélange. 9. Catalyseur selon la revendication 8, caractérisé en ce que le rapport atomique métal/zirconium maximal dans le catalyseur est de 0,25. 10. Catalyseur selon l'une des revendications 8 et 9 caractérisé en ce que les métaux préférés imprégnés sur le support sont choisis dans le groupe constitué par le molybdène, le vanadium, le tungstène, les métaux de transition et le bismuth. 11. Procédé de préparation du catalyseur selon la revendication 1, caractérisé en ce que le support est obtenu en une seule phase de réaction qui consiste: i) à mélanger dans une composition eutectique de nitrate ou de sulfate alcalin au moins un sel de zirconium et au moins un sel métallique d'au moins un métal choisi dans le groupe constitué par les métaux des groupes V, VI et VII, les métaux nobles tels que le ruthénium, l'osmium, le rhodium, l'iridium et l'uranium, et les éléments phosphore, arsenic et soufre, le rapport molaire Me/Zr étant compris entre 0,02 et 0,20; ii) à déshydrater le mélange sous atmosphère inerte entre 80 et 200 C pendant de 30 minutes à 3 heures; iii) puis, à maintenir le mélange à une température comprise entre 250 et 550 C pendant de 30 minutes à heures, iiii) et enfin à isoler le support ainsi formé par lavage à l'eau des sels alcalins oxydant et filtration simultanée des cristaux. 12. Procédé selon la revendication 10, caractérisé en ce que le mélange eutectique contient en outre un sel métallique d'au moins un métal du groupe constitué par le fer, le nickel, le cobalt et le bismuth. 13. Procédé de préparation de catalyseur en une seule phase de réaction sans imprégnation de phase active supplémentaire selon les revendications 11 et 12. 14. Procédé selon la revendication 11 caractérisé en ce que le support est imprégné par au moins une phase catalytiquement active choisie parmi les sels de métaux choisis dans le groupe constitué par les groupes V, VI et VII, les métaux nobles tels que le ruthénium, l'osmium, le rhodium, l'iridium et l'uranium, les métaux de transition, les éléments phosphore, arsenic, bismuth et soufre, pris seuls ou en mélange. 15. Procédé selon la revendication 14 caractérisé en ce que le support est imprégné par au moins une phase active constituée par les sels des métaux du groupe constitué par le molybdène, le vanadium, le tungstène et les métaux de transition. 16. Application du catalyseur selon la revendication 1 dans les procédés d'hydrotraitement d'hydrocarbures. 17. Application du catalyseur selon la revendication 1 dans les procédés d'oxydation.